(57)【要約】      （修正有）【課題】皮膚等への付着性や隠蔽性に優れ、分散性にも優れる被覆粉体及び該被覆粉体を含有する組成物の提供。【解決手段】粉体と、該粉体上に形成された、式で表されるシリコーン誘導体からなる群より選ばれる１種以上のシリコーン誘導体を含む被覆層と、を有する、被覆粉体。2014073967.tif 000038（１）（式（１）中、Ｒは、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、又は水酸基であり、窒素原子を有してもよく、Ｘ１、Ｘ２、及びＸ３は、それぞれ独立に特定の基である。【選択図】なし【特許請求の範囲】
【請求項１】
粉体と、該粉体上に形成された、式（１）、（２）、及び（３）で表されるシリコーン誘導体からなる群より選ばれる１種以上のシリコーン誘導体を含む被覆層と、を有する、被覆粉体。
【化１】
2014073967.tif 000032
（１）
（式（１）中、Ｒは、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、又は水酸基であり、窒素原子を有してもよく、
Ｘ１、Ｘ２、及びＸ３は、それぞれ独立に、前記Ｒと同様の基又は式（４）で表わされる基であり、かつＸ１、Ｘ２、及びＸ３のうち少なくとも一つは、式（４）で表わされる基であり、
ｎは、０〜３００，０００の整数である。）
【化２】
2014073967.tif 000033
（２）
（式（２）中、Ｒは、前記同様の基であり、
Ｒ１は、それぞれ独立に、炭素数１〜２２の２価の炭化水素基であり、
Ｒ２は、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、水酸基、又は水素原子であり、
Ｘ４は、それぞれ独立に、前記Ｒと同様の基又は式（４）で表わされる基であり、かつＸ４のうち少なくとも一つは、式（４）で表わされる基であり、
Ｚは、それぞれ独立に、ポリアルキレンオキシド基であり、
ｈは、それぞれ独立に、０〜３００，０００の整数であり、ｉは、それぞれ独立に、１〜３００，０００の整数であり、ｌは１〜３００，０００の整数である。）
【化３】
2014073967.tif 000034
（３）
（式（３）中、Ｒは、それぞれ独立に、前記同様の基であり、
Ｘ５は、下記式（４）で表わされる基であり、
ｐは、それぞれ独立に、１〜３００，０００の整数である。）
【化４】
2014073967.tif 000035
（４）
（式（４）中、Ａは、窒素原子を有するｍ＋１価の炭化水素基であり、
Ｒ３は、それぞれ独立に、水素原子又は炭素数１〜３の炭化水素基であり、
Ｒ４は、それぞれ独立に、炭素数１〜２３の炭化水素基であり、
Ｙは、それぞれ独立に、カルボキシル基、スルホン酸基、硫酸エステル基、リン酸エステル基又はそれらの塩であり、
ｍは１〜１０の整数であり、ｊ、ｋは、それぞれ独立に、０、１又は２のいずれかの整数であって、ｊ、ｋは同時に０ではない。）
【請求項２】
前記式（４）中、ｍが１であり、Ａが式（５）で表される基である、請求項１に記載の被覆粉体。
【化５】
2014073967.tif 000036
（５）
（式（５）中、Ｒ５は、炭素数１〜２２の炭化水素基であり、Ｒ８は、水素原子又は炭素数１〜１０の炭化水素基である。）
【請求項３】
前記式（４）中、ｍが２であり、Ａが式（６）で表される基である、請求項１に記載の被覆粉体。
【化６】
2014073967.tif 000037
（６）
（式（６）中、Ｒ６及びＲ７は、それぞれ独立に、炭素数１〜２２の炭化水素基である。）
【請求項４】
前記式（１）中、Ｒがメチル基であり、Ｘ１、Ｘ２、及びＸ３が下記（ａ）〜（ｄ）のいずれかを満たす、請求項１〜３のいずれか１項に記載の被覆粉体。
（ａ）Ｘ１及びＸ３の一方は、式（４）で表される基であり、もう一方は、式（４）で表される基又は窒素原子を有する炭化水素基であり、Ｘ２は、メチル基である。
（ｂ）Ｘ１は、前記式（１）で定義されるＲと同様であり、Ｘ３は、式（４）で表される基であり、Ｘ２は、メチル基である。
（ｃ）Ｘ１及びＸ３は、前記式（１）で定義されるＲと同様であり、Ｘ２の少なくとも一つが式（４）で表される基である。
（ｄ）Ｘ１及びＸ３の一方は、式（４）で表される基であり、もう一方は、式（４）で表される基又は窒素原子を有する炭化水素基であり、Ｘ２の少なくとも一つが式（４）で表さる基である。
【請求項５】
前記式（４）のＲ３は、水素原子であり、Ｙは、カルボキシル基又はその塩である、請求項１〜４のいずれか１項に記載の被覆粉体。
【請求項６】
前記被覆層が、シリコーンをさらに含む、請求項１〜５のいずれか１項に記載の被覆粉体。
【請求項７】
前記被覆層が、Ｎ−アシルアミノ酸型界面活性剤をさらに含む、請求項１〜５のいずれか１項に記載の被覆粉体。
【請求項８】
請求項１〜７のいずれか１項に記載の被覆粉体を含有する、組成物。
【請求項９】
請求項１〜７のいずれか１項に記載の被覆粉体を含有する、香粧品組成物。
【請求項１０】
請求項１〜７のいずれか１項に記載の被覆粉体を含有する、医薬品組成物。
【発明の詳細な説明】
【技術分野】
【０００１】
本発明は、被覆粉体及びそれを含有する組成物に関する。
【背景技術】
【０００２】
従来、粉体表面を界面活性剤や高分子等で被覆することにより、粉体に種々の機能を付与することが試みられている。その一つとして、被覆による粉体の感触改良があり、シリコーン、金属石鹸、Ｎ−アシルアミノ酸等で被覆処理された粉体がファンデーション等に用いられている。
【０００３】
特許文献１では、ある特定のアシル化合物を用いて、粉体の被覆処理を行い、粉体の感触改良を試みている。
【先行技術文献】
【特許文献】
【０００４】
【特許文献１】特開２００５−１３９１４５号公報
【発明の概要】
【発明が解決しようとする課題】
【０００５】
しかしながら、従来の被覆粉体は、ファンデーション等に用いる際に重要な、皮膚等への付着性や隠蔽性を十分に満足しない。また、分散性も十分なものではなかった。
【０００６】
本発明は、上記問題点に鑑みてなされたものであり、皮膚等への付着性や隠蔽性に優れ、分散性にも優れる被覆粉体を提供すること、及び該被覆粉体を含有する組成物を提供することを目的とする。
【課題を解決するための手段】
【０００７】
本発明者らは、前記課題を解決すべく鋭意検討を重ねた結果、所定のシリコーン誘導体で粉体を被覆することで、被覆粉体の付着性、隠蔽性が顕著に向上できることを見出し、さらには、油性媒体又は水性媒体への分散性及び再分散性が顕著に優れることを見出して、本発明を完成するに至った。また、このような被覆粉体を含有する組成物が香粧品及び医薬品用途に好適であることを見出し、本発明を完成するに至った。
【０００８】
即ち本発明は、下記の通りである。
〔１〕
粉体と、該粉体上に形成された、式（１）、（２）、及び（３）で表されるシリコーン誘導体からなる群より選ばれる１種以上のシリコーン誘導体を含む被覆層と、を有する、被覆粉体。
【化１】
2014073967.tif 000002
（１）
（式（１）中、Ｒは、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、又は水酸基であり、窒素原子を有してもよく、
Ｘ１、Ｘ２、及びＸ３は、それぞれ独立に、前記Ｒと同様の基又は式（４）で表わされる基であり、かつＸ１、Ｘ２、及びＸ３のうち少なくとも一つは、式（４）で表わされる基であり、
ｎは、０〜３００，０００の整数である。）
【化２】
2014073967.tif 000003
（２）
（式（２）中、Ｒは、前記同様の基であり、
Ｒ１は、それぞれ独立に、炭素数１〜２２の２価の炭化水素基であり、
Ｒ２は、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、水酸基、又は水素原子であり、
Ｘ４は、それぞれ独立に、前記Ｒと同様の基又は式（４）で表わされる基であり、かつＸ４のうち少なくとも一つは、式（４）で表わされる基であり、
Ｚは、それぞれ独立に、ポリアルキレンオキシド基であり、
ｈは、それぞれ独立に、０〜３００，０００の整数であり、ｉは、それぞれ独立に、１〜３００，０００の整数であり、ｌは１〜３００，０００の整数である。）
【化３】
2014073967.tif 000004
（３）
（式（３）中、Ｒは、それぞれ独立に、前記同様の基であり、
Ｘ５は、下記式（４）で表わされる基であり、
ｐは、それぞれ独立に、１〜３００，０００の整数である。）
【化４】
2014073967.tif 000005
（４）
（式（４）中、Ａは、窒素原子を有するｍ＋１価の炭化水素基であり、
Ｒ３は、それぞれ独立に、水素原子又は炭素数１〜３の炭化水素基であり、
Ｒ４は、それぞれ独立に、炭素数１〜２３の炭化水素基であり、
Ｙは、それぞれ独立に、カルボキシル基、スルホン酸基、硫酸エステル基、リン酸エステル基又はそれらの塩であり、
ｍは１〜１０の整数であり、ｊ、ｋは、それぞれ独立に、０、１又は２のいずれかの整数であって、ｊ、ｋは同時に０ではない。）
〔２〕
前記式（４）中、ｍが１であり、Ａが式（５）で表される基である、前項〔１〕に記載の被覆粉体。
【化５】
2014073967.tif 000006
（５）
（式（５）中、Ｒ５は、炭素数１〜２２の炭化水素基であり、Ｒ８は、水素原子又は炭素数１〜１０の炭化水素基である。）
〔３〕
前記式（４）中、ｍが２であり、Ａが式（６）で表される基である、前項〔１〕に記載の被覆粉体。
【化６】
2014073967.tif 000007
（６）
（式（６）中、Ｒ６及びＲ７は、それぞれ独立に、炭素数１〜２２の炭化水素基である。）
〔４〕
前記式（１）中、Ｒがメチル基であり、Ｘ１、Ｘ２、及びＸ３が下記（ａ）〜（ｄ）のいずれかを満たす、前項〔１〕〜〔３〕のいずれか１項に記載の被覆粉体。
（ａ）Ｘ１及びＸ３の一方は、式（４）で表される基であり、もう一方は、式（４）で表される基又は窒素原子を有する炭化水素基であり、Ｘ２は、メチル基である。
（ｂ）Ｘ１は、前記式（１）で定義されるＲと同様であり、Ｘ３は、式（４）で表される基であり、Ｘ２は、メチル基である。
（ｃ）Ｘ１及びＸ３は、前記式（１）で定義されるＲと同様であり、Ｘ２の少なくとも一つが式（４）で表される基である。
（ｄ）Ｘ１及びＸ３の一方は、式（４）で表される基であり、もう一方は、式（４）で表される基又は窒素原子を有する炭化水素基であり、Ｘ２の少なくとも一つが式（４）で表さる基である。
〔５〕
前記式（４）のＲ３は、水素原子であり、Ｙは、カルボキシル基又はその塩である、前項〔１〕〜〔４〕のいずれか１項に記載の被覆粉体。
〔６〕
前記被覆層が、シリコーンをさらに含む、前項〔１〕〜〔５〕のいずれか１項に記載の被覆粉体。
〔７〕
前記被覆層が、Ｎ−アシルアミノ酸型界面活性剤をさらに含む、前項〔１〕〜〔５〕のいずれか１項に記載の被覆粉体。
〔８〕
前項〔１〕〜〔７〕のいずれか１項に記載の被覆粉体を含有する、組成物。
〔９〕
前項〔１〕〜〔７〕のいずれか１項に記載の被覆粉体を含有する、香粧品組成物。
〔１０〕
前項〔１〕〜〔７〕のいずれか１項に記載の被覆粉体を含有する、医薬品組成物。 
【発明の効果】
【０００９】
本発明により、皮膚等への付着性、隠蔽性に優れ、分散性にも優れる、被覆粉体を実現することができる。また、本発明により、このような被覆粉体を含有する、香粧品及び医薬品用途に好適な組成物を実現することができる。
【発明を実施するための形態】
【００１０】
以下、本発明を実施するための形態（以下、「本実施形態」という。）について詳細に説明するが、本発明はこれに限定されるものではなく、その要旨を逸脱しない範囲で様々な変形が可能である。
【００１１】
［被覆粉体］
本実施形態の被覆粉体は、
粉体と、該粉体上に形成された、下記式（１）、（２）、及び（３）で表わされるシリコーン誘導体からなる群より選ばれる１種以上のシリコーン誘導体を含む被覆層と、を有する。
【００１２】
［被覆層］
本実施形態に係る被覆層は、粉体上に形成され、下記式（１）、（２）、及び（３）で表わされるシリコーン誘導体からなる群より選ばれる１種以上のシリコーン誘導体を含む。被覆層は粉体上に形成されていれば特に制限されず、粉体の全部を覆うように形成されてもよいし、一部を覆うように形成されてもよい。
【００１３】
［シリコーン誘導体］
以下、シリコーン誘導体について説明する。
本実施形態で用いるシリコーン誘導体は式（１）、（２）、又は（３）で表される。
【化７】
2014073967.tif 000008
（１）
（式（１）中、Ｒは、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、又は水酸基であり、窒素原子を有してもよく、
Ｘ１、Ｘ２、及びＸ３は、それぞれ独立に、前記Ｒと同様の基又は式（４）で表わされる基であり、かつＸ１、Ｘ２、及びＸ３のうち少なくとも一つは、式（４）で表わされる基であり、
ｎは、０〜３００，０００の整数である。）
【化８】
2014073967.tif 000009
（２）
（式（２）中、Ｒは、前記同様の基であり、
Ｒ１は、それぞれ独立に、炭素数１〜２２の２価の炭化水素基であり、
Ｒ２は、それぞれ独立に、炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、水酸基、又は水素原子であり、
Ｘ４は、それぞれ独立に、前記Ｒと同様の基又は式（４）で表わされる基であり、かつＸ４のうち、少なくとも一つは、下記式（４）で表わされる基であり、
Ｚは、それぞれ独立に、ポリアルキレンオキシド基であり、
ｈは、それぞれ独立に、０〜３００，０００の整数であり、ｉは、それぞれ独立に、１〜３００，０００の整数であり、ｌは１〜３００，０００の整数である。）
【化９】
2014073967.tif 000010
（３）
（式（３）中、Ｒは、前記同様の基であり、
Ｘ５は、下記式（４）で表わされる基であり、
ｐは、それぞれ独立に、１〜３００，０００の整数である。）
【化１０】
2014073967.tif 000011
（４）
（式（４）中、Ａは、窒素原子を有するｍ＋１価の炭化水素基であり、
Ｒ３は、それぞれ独立に、水素原子又は炭素数１〜３の炭化水素基であり、
Ｒ４は、それぞれ独立に、炭素数１〜２３の炭化水素基であり、
Ｙは、それぞれ独立に、カルボキシル基、スルホン酸基、硫酸エステル基、リン酸エステル基又はそれらの塩であり、
ｍは１〜１０の整数であり、ｊ、ｋは、それぞれ独立に、０、１又は２のいずれかの整数であって、ｊ、ｋは同時に０ではない。）
【００１４】
＜式（１）で表わされるシリコーン誘導体＞
式（１）で表わされるシリコーン誘導体について説明する。式（１）中、Ｒは炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、又は水酸基であり、窒素原子を有してもよく、複数あるＲはそれぞれ同じでも異なっていてもよい。
【００１５】
炭素数１〜２２のアルキル基としては、特に限定されないが、具体的には、メチル基、エチル基、プロピル基、イソプロピル基、ブチル基、ｔ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリフルオロプロピル基等が挙げられる。
【００１６】
炭素数１〜２２のアルコキシ基としては、特に限定されないが、具体的には、メトキシ基、エトキシ基、プロポキシ基、ブトキシ基、ペンチルオキシ基、ヘキシルオキシ基、ヘプチルオキシ基、オクチルオキシ基、フェノキシ基等が挙げられる。
【００１７】
炭素数２〜２２のアルケニル基としては、特に限定されないが、具体的には、ビニル基やアリル基が挙げられる。
【００１８】
炭素数６〜２２のアリール基としては、特に限定されないが、具体的には、フェニル基、ベンジル基、トリル基、キシリル基等が挙げられる。
【００１９】
分子量１０，０００，０００以下のポリエーテル基としては、特に限定されないが、具体的には、主鎖にエーテル結合を有する直鎖状の高分子鎖であり、ポリエチレングリコールやポリプロピレングリコール等のポリアルキレンオキシドやポリフェニレンオキシド等が挙げられる。
【００２０】
炭素数１〜２４のアルキルエステル基としては、特に限定されないが、具体的には、メチルエステル、エチルエステル、プロピルエステル、ブチルエステル等が挙げられる。
【００２１】
Ｒは、水素がフッ素置換された基であってもよい。また、Ｒは、カルボキシル基、スルホン酸基、硫酸エステル基、リン酸エステル基又はそれらの塩等の置換基を有する基でもよく、これらの置換基を有することによって弱酸性での溶解性が向上する。
【００２２】
さらに、Ｒはフェニル基、フェノール基、ヒドロキシ基、カルボキシ基、アミノ基（炭素数０〜１４）、イミノ基、（アミノエチル）アミノ基、（ジメチルアミノエチル）アミノ基、ポリオキシアルキレン基、メルカプト基、及びエポキシ基等の置換基を有していてもよい。
【００２３】
Ｒは、炭素数１〜１２のアルキル基、炭素数１〜１２のアルコキシ基、炭素数２〜１２のアルケニル基、炭素数６〜１２のアリール基、ポリアルキレンオキシドであることが好ましく、より好ましくは、炭素数１〜３のアルキル基、フェニル基であり、さらに好ましくはメチル基、プロピル基又はフェニル基である。このうち、汎用性及び価格の点からはメチル基が、特に好ましく、被覆粉体の耐熱性の点からはフェニル基が、特に好ましい。
【００２４】
式（１）中、Ｘ１、Ｘ２、及びＸ３のうち少なくとも一つは、式（４）で表わされる基であり、それ以外は上記のＲと同様であり、同様のものが好ましく用いられる。複数あるＸ２は同じでも異なっていてもよい。
【００２５】
式（１）中、ｎは０〜３００，０００の整数である。好ましくは、ｎは０〜１００，０００である。より好ましくは、ｎは０〜２０，０００である。
【００２６】
また、式（１）で表されるシリコーン誘導体の分子量としては、特に限定されないが、５０〜１０，０００，０００であることが好ましく、１００〜１００，０００であることがより好ましく、５００〜１０，０００であることがさらに好ましい。
【００２７】
＜式（２）で表わされるシリコーン誘導体＞
式（２）で表わされるシリコーン誘導体について説明する。式（２）中、Ｒは式（１）と同様に定義され、同様のものが好ましく用いられる。
【００２８】
式（２）中、Ｒ１は炭素数１〜２２の２価の炭化水素基であり、特に限定されないが、具体的には、アルキル基、アリール基、アルケニル基等が挙げられる。アルキル基としては、特に限定されないが、具体的には、メチル基、エチル基、プロピル基、イソプロピル基、ブチル基、ｔ−ブチル基、ペンチル基、ヘキシル基、ヘプチル基、オクチル基、ノニル基等が挙げられる。アルケニル基としては、特に限定されないが、具体的には、ビニル基やアリル基が挙げられる。アリール基としては、特に限定されないが、具体的には、フェニル基、ベンジル基、トリル基、キシリル基等が挙げられる。
【００２９】
Ｒ２は炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基、水酸基、又は水素原子であり、複数あるＲ２はそれぞれ同じでも異なっていてもよい。
【００３０】
炭素数１〜２２のアルキル基、炭素数１〜２２のアルコキシ基、炭素数２〜２２のアルケニル基、炭素数６〜２２のアリール基、分子量１０，０００，０００以下のポリエーテル基、炭素数１〜２４のアルキルエステル基としては式（１）におけるＲと同様のものが挙げられる。Ｒ２としては式（１）におけるＲと同様のものと水素が好ましく用いられる。
Ｚはポリアルキレンオキシドであり、ポリエチレングリコールやポリプロピレングリコール等が挙げられ、好ましい分子量としては１０，０００，０００以下である。複数ある場合のＲ１、Ｒ２、Ｚは同じでも異なっていてもよい。
【００３１】
式（２）中、複数あるＸ４のうち、少なくとも一つのＸ４は、下記式（４）で表わされる基であり、その他のＸ４は上記のＲと同様であり、同様のものが好ましく用いられる。複数ある場合のＸ４は同じでも異なっていてもよい。
【００３２】
式（２）中、ｈは０〜３００，０００の整数であり、好ましくは０〜１００，０００であり、より好ましくは０〜２０，０００である。ｉは、１〜３００，０００の整数であり、好ましくは１〜１００，０００であり、より好ましくは１〜２０，０００である。ｌは１〜３００，０００の整数であり、好ましくは１〜１００，０００であり、より好ましくは１〜２０，０００である。
【００３３】
また、式（２）で表されるシリコーン誘導体の分子量としては、特に限定されないが、５０〜１０，０００，０００であることが好ましく、１００〜１００，０００であることがより好ましく、５００〜１０，０００であることがさらに好ましい。
【００３４】
＜式（３）で表わされるシリコーン誘導体＞
式（３）で表わされるシリコーン誘導体について説明する。式（３）中、Ｒは式（１）と同様に定義され、同様のものが好ましく用いられる。複数ある場合のＲは同じでも異なっていてもよい。式（３）中、Ｘ５は、式（４）で表わされる基である。
【００３５】
式（３）中、ｐは１〜３００，０００の整数で、好ましくは１〜１００，０００であり、より好ましくは１〜２０，０００であり、複数あるｐは同じでも異なっていてもよい。
【００３６】
また、式（３）で表されるシリコーン誘導体の分子量としては、特に限定されないが、５０〜１０，０００，０００であることが好ましく、１００〜１００，０００であることがより好ましく、５００〜１０，０００であることがさらに好ましい。
【００３７】
＜式（４）で表わされる基＞
次に式（４）で表わされる基について説明する。まず、式（４）におけるＡについて説明するために、下記式（４）を下記式（７）とおく。
【化１１】
2014073967.tif 000012
（４）
【化１２】
2014073967.tif 000013
（７）
【００３８】
式（４）中、Ａは、窒素原子を有するｍ＋１価の炭化水素基である。式（４）におけるＡは、式（７）で表わされるＱと、シリコーン部の結合部に相当する。Ａの窒素原子はＱと直接結合していることが好ましい。Ａの窒素原子とＱが結合していることにより、シリコーン誘導体としての安定性が高く、高温や、酸・アルカリの環境下においても、問題なく用いることができ、シリコーン誘導体で被覆された粉体が、高い分散性を奏することができる。
【００３９】
また、シリコーン誘導体が式（４）で表わされる基を有していることにより、本実施形態の被覆粉体は高い付着性、隠蔽性及び分散性を奏する。
【００４０】
式（４）中、ｍは１〜１０の整数であり、Ａにはｍ個のＱが結合している。ｍは１〜３が好ましい。より好ましくは、ｍは１又は２である。Ａ中に窒素原子が複数存在する場合、ｍは３より大きくなる。
【００４１】
具体例として、下記にｍが１の場合（式（７−１））と、ｍが２の場合（式（７−２））を示す。
【化１３】
2014073967.tif 000014
【００４２】
式（４）中、Ｒ３は水素原子又は炭素数１〜３の炭化水素基である。Ｒ３が炭素数１〜３の炭化水素基の場合、置換基として水酸基、カルボキシル基又はスルホン酸基を有してもよい。炭素数１〜３の炭化水素基の具体例としては、特に限定されないが、具体的には、メチル基、エチル基、プロピル基、イソプロピル基、ヒドロキシメチル基、ヒドロキシエチル基、ヒドロキシ（イソ）プロピル基、ジヒドロキシ（イソ）プロピル基、カルボキシメチル基、カルボキシエチル基、カルボキシプロピル基及びスルホエチル基等を挙げることができる。好ましくは、水素原子である。
【００４３】
式（４）中、Ｒ４は炭素数１〜２３の炭化水素基である。好ましくは、炭素数が７から１７の炭化水素基であり、より好ましくは、炭素数が１１から１７の炭化水素基である。Ｒ４は、直鎖、分岐鎖、又は環状鎖（芳香族炭化水素鎖）のいずれでもよく、置換基を有していてもよい。好ましくは、直鎖である。また、当該炭化水素基は飽和でも不飽和でも使用できるが、飽和であるものが好ましい。Ｒ３、Ｒ４が複数ある場合、同じでも異なっていてもよい。
【００４４】
式（４）中、Ｙはカルボキシル基、スルホン酸基、硫酸エステル基、リン酸エステル基又はそれらの塩を表す。好ましくは、カルボキシル基又はその塩である。
【００４５】
Ｙが塩である場合、塩を形成する塩基性物質として、アルキル金属、アルカリ土類金属等が挙げられ、アルカリ金属としては、特に限定されないが、具体的には、ナトリウム、カリウム及びリチウム等の金属が挙げられ、アルカリ土類金属としては、特に限定されないが、具体的には、カルシウム及びマグネシウム等の金属が挙げられる。また、それ以外の金属として、アルミニウム、亜鉛、鉄、コバルト、チタン、ジルコニウム、及び銀が挙げられる。その他にも上記以外の多価金属等が挙げられる。
【００４６】
また、金属以外の塩を形成しうる塩基性物質としては、特に限定されないが、具体的には、有機アミン、塩基性アミノ酸等が挙げられる。有機アミンとしては、特に限定されないが、具体的には、アンモニア、モノエタノールアミン、ジエタノールアミン、トリエタノールアミン及びトリイソプロパノールアミン等が挙げられ、塩基性アミノ酸としては、特に限定されないが、具体的には、アルギニン及びリジンが挙げられる。また、Ｙは上記の塩から任意に選ばれる２種以上の塩を含むことができる。
【００４７】
式（４）中、ｊ、ｋはそれぞれ独立に０、１、２のいずれかを表わすが、ｊ、ｋは同時に０ではない。Ｙ、ｊ、ｋが複数ある場合、同じでも異なっていてもよい。
【００４８】
上記の中でも式（４）中のＲ３は、水素原子であり、Ｙは、カルボキシル基又はその塩である組み合わせが好ましい。式（４）がこのような基であれば、生分解性が良好となる傾向にある。
【００４９】
本実施形態で用いるシリコーン誘導体の一態様として、式（４）中、Ａが下記式（５）で表される基であり、ｍが１であることが好ましい。このようにな式（８）で表される基を有することにより、被覆粉体の生分解性の観点から好ましい。
【化１４】
2014073967.tif 000015
（５）
（式（５）中、Ｒ５は炭素数１〜２２の炭化水素基であり、Ｒ８は水素原子又は炭素数１〜１０の炭化水素基である。）
【化１５】
2014073967.tif 000016
（８）
（式（８）中、Ｒ３、Ｒ４、Ｙ、ｊ、ｋは式（４）で定義されるものと同様であり、Ｒ５、Ｒ８は式（５）で定義されるものと同様である。）
【００５０】
式（５）、（８）中、Ｒ５は炭素数１〜２２の炭化水素基であり、好ましくは炭素数１〜１８の炭化水素基である。Ｒ５は直鎖、分枝鎖、環状鎖のいずれでもよく、置換基を有していてもよい。また、Ｒ５はフッ素置換されていてもよい。
【００５１】
式（５）、（８）中、Ｒ８は水素原子又は炭素数１〜１０の炭化水素基である。特に、Ｒ８が水素原子であることが、シリコーン誘導体の安定性の観点から、好ましい。
【００５２】
式（５）、（８）における、−ＮＲ８−により、シリコーン部と式（７）に示すＱの結合が強固となるため、シリコーン誘導体としての安定性が高くなる。そのため、本実施形態に用いるシリコーン誘導体は、高温や、酸・アルカリの環境下においても、結合が切れることがない。また、シリコーン化合物と式（７）に示すＱの強固な結合により、本実施形態に用いるシリコーン誘導体は、乳化安定性が高くなり、分散性に優れた被覆粉体を与えることができる。さらに、シリコーン誘導体の臭気を抑制できるため、被覆粉体の臭気も低減できる。
【００５３】
本実施形態で用いるシリコーン誘導体の一態様として、式（４）中、Ａが下記式（６）で表される基であり、ｍが２であることが好ましい。このような式（９）で表される基を有することにより、被覆粉体の生分解性の観点から好ましい。
【化１６】
2014073967.tif 000017
（６）
（式（６）中、Ｒ６及びＲ７は、それぞれ独立に、炭素数１〜２２の炭化水素基である。）
【化１７】
2014073967.tif 000018
（９）
（式（９）中、Ｒ３、Ｒ４、Ｙ、ｊ、ｋは式（４）で定義されるものと同様であり、Ｒ６、Ｒ７は式（６）で定義されるものと同様である。）
【００５４】
式（６）、（９）中、Ｒ６及びＲ７は、それぞれ独立に、炭素数１〜２２の炭化水素基であり、式（５）における、Ｒ５と同様のものが好ましく用いられる。
【００５５】
本実施形態の被覆粉体は、式（１）中、全てのＲがメチル基であり、Ｘ１、Ｘ２、及びＸ３が下記（ａ）〜（ｄ）のいずれかを満たすシリコーン誘導体を用いることが好ましい。
（ａ）Ｘ１及びＸ３の一方は、式（４）で表される基であり、もう一方は、式（４）で表される基又は窒素原子を有する炭化水素基であり、Ｘ２はメチル基である。
（ｂ）Ｘ１は、前記式（１）で定義されるＲと同様であり、Ｘ３は、式（４）で表される基であり、Ｘ２は、メチル基である。
（ｃ）Ｘ１及びＸ３は、前記式（１）で定義されるＲと同様であり、Ｘ２の少なくとも一つが式（４）で表される基である。
（ｄ）Ｘ１及びＸ３の一方は、式（４）で表される基であり、もう一方は、式（４）で表される基又は窒素原子を有する炭化水素基であり、Ｘ２の少なくとも一つが式（４）で表される基である。
【００５６】
式（１）中、Ｒがメチル基であり、Ｘ１、Ｘ２、及びＸ３が上記（ａ）を満たすシリコーン誘導体は式（１０）で表わされる。式（１０）で表されるシリコーン誘導体は、シリコーン部の両末端に式（４）を有する、若しくは式（４）と窒素原子を有する炭化水素を有するシリコーン誘導体である。
【化１８】
2014073967.tif 000019
（１０）
（式（１０）中、Ｘ１かＸ３の一方は、式（４）で表される基であり、もう一方は式（４）で表される基又は窒素原子を有する炭化水素基であり、ｎは式（１）で定義したものと同様である。）
【００５７】
式（１）中、Ｒがメチル基であり、Ｘ１、Ｘ２、及びＸ３が上記（ｂ）を満たすシリコーン誘導体は式（１１）で表わされる。式（１１）で表されるシリコーン誘導体は、シリコーン部の片末端に式（４）を有するシリコーン誘導体である。
【化１９】
2014073967.tif 000020
（１１）
（式（１１）中、Ｘ３は式（４）で表される基であり、Ｒ、ｎは式（１）で定義したものと同様である。）
【００５８】
式（１）中、Ｒがメチル基であり、Ｘ１、Ｘ２、及びＸ３が上記（ｃ）を満たすシリコーン誘導体は式（１２）で表わされる。式（１２）で表されるシリコーン誘導体は、シリコーン部の側鎖に式（４）を有するシリコーン誘導体である。
【化２０】
2014073967.tif 000021
（１２）
（式（１２）中、複数あるＸ２の少なくとも一つが式（４）で表される基であり、それ以外のＸ２は式（１）で定義したＲと同様であり、式中Ｒ、ｎは式（１）で定義したものと同様である。）
【００５９】
式（１）中、Ｒがメチル基であり、Ｘ１、Ｘ２、及びＸ３が上記（ｄ）を満たすシリコーン誘導体は式（１３）で表わされる。式（１３）で表されるシリコーン誘導体は、シリコーン部の両末端に式（４）、若しくは式（４）と窒素原子を有する炭化水素を有し、側鎖にも式（４）を有するシリコーン誘導体である。
【化２１】
2014073967.tif 000022
（１３）
（式（１３）中、Ｘ１及びＸ３の一方は、式（４）で表される基であり、もう一方は、式（４）で表される基又は窒素原子を有する炭化水素基であり、複数あるＸ２の少なくとも一つが式（４）で表される基であり、それ以外のＸ２は式（１）で定義されるＲと同様であり、ｎは式（１）で定義したものと同様である。）
【００６０】
式（１０）〜（１３）で表されるシリコーン誘導体のうち、式（１０）で表されるシリコーン誘導体が安定性の観点から好ましい。
なお、式（１０）〜（１３）における式（４）で表される基は、Ａが式（５）又は式（６）で表される基である場合が好ましい。
【００６１】
［シリコーン誘導体の製造方法］
以下で、本実施形態に用いるシリコーン誘導体の製造方法の具体例を挙げて説明する。
【００６２】
＜製造方法１  Ｎ−アシル酸性アミノ酸無水物と変性オルガノポリシロキサン化合物＞
前記式（１）、（２）、又は（３）で表されるシリコーン誘導体の製造方法としては、特に限定されないが、具体的には、下記式（１４）で示されるＮ−アシル酸性アミノ酸無水物と、アミノ基を１つ以上有する変性オルガノポリシロキサン化合物とを、無溶媒で又は溶媒存在下に−５℃〜２５０℃で反応させることにより得ることができる。
【化２２】
2014073967.tif 000023
（１４）
（式（１４）中、Ｒ３、Ｒ４、ｊ、ｋは式（４）と同様である。）
【００６３】
原料として使用される式（１４）で示されるＮ−アシル酸性アミノ酸無水物とは、Ｎ−アシル化された酸性アミノ酸の無水物である。Ｎ−アシル酸性アミノ酸無水物は、Ｎ−アシル酸性アミノ酸と脱水剤、例えば、無水酢酸等の無水カルボン酸等とを反応することにより得ることができる。
【００６４】
Ｎ−アシル酸性アミノ酸無水物は、光学異性体であるＤ−体、Ｌ−体、ラセミ体のいずれであってもよい。被覆粉体を香粧品や医薬品用途に用いる際は、Ｌ−体が、生分解性に優れることから好ましい。
【００６５】
酸性アミノ酸は、分子中に存在するカルボキシル基の数がアミノ基より多いものである。例えば、カルボキシル基とアミノ基の数がそれぞれ２個と１個であるモノアミノジカルボン酸等が挙げられる。アミノ基の水素は、炭素数１〜３の炭化水素基で置換されていてもよい。
【００６６】
酸性アミノ酸としては、特に限定されないが、具体的には、グルタミン酸、アスパラギン酸、ランチオニン、β−メチルランチオニン、シスタチオニン、ジエンコール酸、フェリニン、アミノマロン酸、β−オキシアスパラギン酸、α−アミノ−α−メチルコハク酸、β−オキシグルタミン酸、γ−オキシグルタミン酸、γ−メチルグルタミン酸、γ−メチレングルタミン酸、γ−メチル−γ−オキシグルタミン酸、α−アミノアジピン酸、α−アミノ−γ−オキシアジピン酸、α−アミノピメリン酸、α−アミノ−γ−オキシピメリン酸、β−アミノピメリン酸、α−アミノスベリン酸、α−アミノセバシン酸、パントテン酸等が挙げられる。これらの中でも、被覆粉体を香粧品や医薬品用途に用いる際は、生分解性が特に優れることから、Ｌ−酸性アミノ酸が好ましい。より好ましくはＬ−グルタミン酸又はＬ−アスパラギン酸であり、さらに好ましくはＬ−グルタミン酸である。
【００６７】
またもう一方の原料として使用される、アミノ基を１つ以上有する変性オルガノポリシロキサン化合物としては、特に限定されないが、具体的には、アミノ変性オルガノポリシロキサン等が挙げられる。アミノ変性オルガノポリシロキサンを用いると、本実施形態に用いるシリコーン誘導体の生成純度、安定性が向上し、安定な被覆粉体が得られるので好ましい。なお、変性オルガノポリシロキサン化合物の変性部位は両末端、片末端、側鎖型、側鎖両末端型のいずれでもよい。
【００６８】
前記変性オルガノポリシロキサン化合物とＮ−アシル酸性アミノ酸無水物は、酸アミド結合を形成する。この結合が、前記式（４）における−Ａ−に相当する。
【００６９】
さらに、変性オルガノポリシロキサン化合物は、光学異性体であるＤ−体、Ｌ−体、ラセミ体のいずれであってもよく、各異性体であってもよい。
【００７０】
アミノ基を有する変性オルガノポリシロキサン化合物としては、特に限定されないが、以下のものが挙げられる。
【００７１】
例えば、信越シリコーン製の変性オルガノポリシロキサン化合物としては、具体的には、ＫＦ−８６８，ＫＦ−８６５，ＫＦ−８６４，ＫＦ−８５９，ＫＦ−３９３，ＫＦ−８６０，ＫＦ−８７７，ＫＦ−８８０，ＫＦ−８００４，ＫＦ−８００２，ＫＦ−８００５，ＫＦ−８６７，Ｘ−２２−３８２０Ｗ，ＫＦ−８６９，ＫＦ−８６１，Ｘ−２２−３９３９Ａ，ＰＡＭ−Ｅ，ＫＦ−８０１０，Ｘ−２２−１６１Ａ，Ｘ−２２−１６１Ｂ，ＫＦ−８０１２，ＫＦ−８００８，Ｘ−２２−１６６０Ｂ−３，ＫＦ−８５７，ＫＦ−８００１，ＫＦ−８６２，Ｘ−２２−９１９２，ＫＦ−８５８が挙げられる。
【００７２】
東レ・ダウコーディング製の変性オルガノポリシロキサン化合物としては、具体的には、ＢＹ１６−２０５，ＦＺ−３７６０，ＳＦ８４１７，ＢＹ１６−８４９，ＢＹ１６−８９２，ＦＺ−３７８５，ＢＹ１６−８７２，ＢＹ１６−２１３，ＢＹ１６−２０３，ＢＹ１６−８９８，ＢＹ１６−８９０，ＢＹ１６−８９１，ＢＹ１６−８９３，ＢＹ１６−８７１，ＢＹ１６−８５３Ｕ、ＦＺ−３７８９が挙げられる。
【００７３】
チッソ製の変性オルガノポリシロキサン化合物としては、具体的には、ＦＭ−３３１１，ＦＭ−３３２１，ＦＭ−３３２５が挙げられる。
【００７４】
モメンティブ・パフォーマンス・マテリアルズ製の変性オルガノポリシロキサン化合物としては、具体的には、ＴＳＦ４７０２，ＴＳＦ４７０３，ＴＳＦ４７０４，ＴＳＦ４７０５，ＴＳＦ４７０６，ＴＳＦ４７０７，ＴＳＦ４７０８，ＴＳＦ４７０９，ＸＦ４２−Ｂ１９８９，ＸＦ４２−Ｂ８９２２，ＸＦ４２−Ｃ０３３０，ＸＦ４９−Ｃ１１０９，ＳＩＬＳＯＦＴ  Ａ−５５３，ＳＩＬＳＯＦＴ  Ａ−８４３，ＳＩＬＳＯＦＴ  Ａ−８５８，ＸＦ４２−Ａ３３３５、ＴＳＦ４７０２，ＴＳＦ４７０３が挙げられる。
【００７５】
旭化成ワッカーシリコーン製の変性オルガノポリシロキサン化合物としては、具体的には、ＷＡＣＫＥＲ  Ｌ６５２，ＷＡＣＫＥＲ  Ｌ６５３，ＷＡＣＫＥＲ  Ｌ６５５，ＷＡＣＫＥＲ  Ｌ６５６，ＷＡＣＫＥＲ  ＦＩＮＩＳＨ  ＷＲ１１００，ＷＡＣＫＥＲ  ＦＩＮＩＳＨ  ＷＲ１２００，ＷＡＣＫＥＲ  ＦＩＮＩＳＨ  ＷＲ１３００，ＷＡＣＫＥＲ  ＦＩＮＩＳＨ  ＷＲ１６００，ＷＡＣＫＥＲ  ＦＩＮＩＳＨ  ＷＴ１２５０，ＷＡＣＫＥＲ  ＦＩＮＩＳＨ  ＷＴ１６５０が挙げられる。
【００７６】
Ｎ−アシル酸性アミノ酸無水物と変性オルガノポリシロキサン化合物とを反応させる際、溶媒を使用してもよい。反応の際に使用する溶媒としては、特に限定されないが、具体的には、水、水と有機溶媒との混合溶媒、又はテトラヒドロフラン、ベンゼン、トルエン、キシレン、四塩化炭素、クロロホルム及びアセトン等の不活性溶媒が挙げられる。反応温度としては、−５℃〜２５０℃、かつ上記化合物の融点以上の温度で混合し、反応させることが好ましい。
【００７７】
＜製造方法２  Ｎ−アシル酸性アミノ酸モノ低級エステルと変性オルガノポリシロキサン化合物＞
式（１）、（２）、又は（３）で表されるシリコーン誘導体の別の製造方法としては、Ｎ−アシル酸性アミノ酸無水物ではなくＮ−アシル酸性アミノ酸モノ低級エステル（例えば、メチルエステル、エチルエステル）と、前記変性オルガノポリシロキサン化合物とを反応させることによって得る方法がある。
【００７８】
Ｎ−アシル酸性アミノ酸モノ低級エステルと変性オルガノポリシロキサン化合物とを、ジメチルホルムアミド等の適当な溶媒中に溶解し、炭酸カリウム等の触媒を加え、減圧下において−５℃〜２５０℃で加熱反応させた後、反応溶媒を除去することで、シリコーン誘導体が得られる。または、溶媒を用いずに無溶媒で加熱溶融し、水酸化ナトリウム等の触媒を加えて室温〜２５０℃でエステル交換反応させることによっても得ることもできる。この場合に用いるＮ−アシル酸性アミノ酸モノ低級エステルは、Ｌ体であることが好ましい。
変性オルガノポリシロキサンとしては上記と同様のものを用いることができる。
【００７９】
＜製造方法３  Ｎ−アシル酸性アミノ酸と変性オルガノポリシロキサン化合物＞
さらに、式（１）、（２）、又は（３）で表されるシリコーン誘導体の別の製造方法としては、Ｎ−アシル酸性アミノ酸無水物ではなくＮ−アシル酸性アミノ酸と、前記変性オルガノポリシロキサン化合物とを反応させることによって得る方法がある。
【００８０】
Ｎ−アシル酸性アミノ酸と変性オルガノポリシロキサン化合物とを、トルエン等の適当な溶媒中に溶解し、必要に応じ触媒を加え、−５℃〜２５０℃で加熱反応させた後、反応溶媒を除去することで得られる。または、溶媒を用いずに無溶媒で加熱溶融し、必要に応じ触媒を加えて室温〜２５０℃で反応させることによっても得ることもできる。この場合に用いるＮ−アシル酸性アミノ酸は、Ｎ−アシル−Ｌ−酸性アミノ酸であることが好ましい。変性オルガノポリシロキサンとしては上記と同様のものを用いることができる。
【００８１】
さらに、上述の製造方法１〜３で得られたシリコーン誘導体をアルカリで中和することによって、そのアルカリ塩を得ることができる。これらの方法で得られるシリコーン誘導体は、適宜精製手段により式（１）、（２）、又は（３）で表されるシリコーン誘導体を単離することができる。
【００８２】
以下で、具体的に例を示して、本実施形態に用いるシリコーン誘導体の製造における反応を説明する。例えば下記反応式（１５）は、前記式（１４）のＮ−アシル酸性アミノ酸無水物と、片末端アミノ変性オルガノポリシロキサンとを反応させてシリコーン誘導体を製造する際の反応の一例である。
【化２３】
2014073967.tif 000024
（１５）
（反応式（１５）中、Ｒ、ｎは式（１）と同様であり、Ｒ３、Ｒ４、ｊ、ｋは式（４）と同様である。Ｒ９は炭素数１〜２２の炭化水素基である。）
【００８３】
［被覆粉体］
次に本実施形態の被覆粉体について説明する。本実施形態の被覆粉体は粉体の周りにシリコーン誘導体が被覆してなる。ここで、「被覆」とは、粉体とシリコーン誘導体間の化学結合や水素結合等の結合で粉体の周りにシリコーン誘導体が配されてもよいし、物理的な付着により粉体の周りにシリコーン誘導体が配されてもかまわない。
【００８４】
本実施形態で用いられる粉体としては、従来公知の粉体が使用でき、その形状（球状、棒状、針状、板状、不定形状、鱗片状、紡錘状等）、粒子径（１〜１００ｎｍの超微粉、１００ｎｍ〜１μｍの微粉、１μｍ〜１０００μｍの粉等）、粒子構造（多孔質、無孔質等）を問わず、いずれのものも使用することができる。粒子径としては化粧品や医薬用途では身体に使用した場合の隠蔽性や伸展性、紫外線予防効率といった観点から１０ｎｍ〜１００μｍが好ましく、形状としては隠蔽性や伸展性の観点から球状、棒状、板状、鱗片状が好ましい。
【００８５】
粉体は、無機粉体、有機粉体、界面活性剤金属塩粉体等の有機無機複合粉体に分けられる。これらの粉体の一つとして着色料が挙げられ、着色料としては有色顔料、パール顔料、金属粉末顔料、タール色素、無機顔料、有機顔料、金属粉顔料、無機蛍光顔料、有機蛍光顔料等の顔料や染料が挙げられる。
【００８６】
無機粉体としては、特に限定されないが、具体的には、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等が挙げられる。
【００８７】
有機粉体としては、特に限定されないが、具体的には、ポリアミドパウダー、ポリエステルパウダー、ポリエチレンパウダー、ポリプロピレンパウダー、シリコーンレジンパウダー、シリコーンエラストマー粉体、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロース、シルクパウダー、ナイロンパウダー、１２ナイロン、６ナイロン、アクリルパウダー、アクリルエラストマー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等が挙げられる。
【００８８】
界面活性剤金属塩粉体（金属石鹸）としては、特に限定されないが、具体的には、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
【００８９】
有色顔料としては、特に限定されないが、具体的には、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、微粒子酸化チタン、微粒子酸化セリウム、微粒子酸化亜鉛等の微粒子粉体、タール系色素をレーキ化したもの、天然色素をレーキ化したもの、及びこれらの粉体を複合化した合成樹脂粉体等が挙げられる。
【００９０】
パール顔料としては、特に限定されないが、具体的には、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等が挙げられる。
【００９１】
金属粉末顔料としては、特に限定されないが、具体的には、アルミニウムパウダー、カッパーパウダー、ステンレスパウダー、ブロンズパウダー等から選ばれる粉体が挙げられる。
【００９２】
また、タール色素としては、特に限定されないが、具体的には、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる顔料が挙げられる。
【００９３】
無機顔料としては、特に限定されないが、具体的には、コバルトブルー、クロムグリーン、酸化クロム、無水ケイ酸、ケイ酸アルミン酸マグネシウム塩等が挙げられる。
【００９４】
有機顔料としては、特に限定されないが、具体的には、植物の実の皮を粉末状にしたもの、ヒノキを粉末状にしたもの、ポリエチレン末、ポリメチルシルセスキオキサン末、ハンザエロー、ベンジジンエロー、パーマネントエロー、タートラジンレーキ、キノリンエロー、スダーン１、パーマネントオレンジ等が挙げられる。
【００９５】
無機蛍光顔料としては、特に限定されないが、具体的には、硫化亜鉛、ケイ酸亜鉛、硫酸亜鉛カドミウム、硫化カルシウム、硫化ストロンチウム、タングステン酸カルシウム等が挙げられる。
【００９６】
有機蛍光顔料としては、特に限定されないが、具体的には、シンロイヒ（株）の製品（ＦＡ−０００、ＳＸ−１００シリーズ、ＳＸ−１０００シリーズ、ＳＥＬ−１０００シリーズ）等が挙げられる。
【００９７】
その他の粉体としては、特に限定されないが、具体的には、カーボンナノチューブ（単層カーボンナノチューブ、多層カーボンナノチューブ）、カーボンナノコイル、カーボンナノファイバー、フラーレン、等方性黒鉛、異方性黒鉛、グラファイト（人造黒鉛、天然黒鉛、メソカーボンマイクロビーズ）、ハードカーボン等の炭素粉末；種々のチタン酸塩磁器の粉末（例えば、チタン酸バリウム、チタン酸バリウムカルシウム、チタン酸ストロンチウム、チタン酸鉛）；フェライト磁性粉末；等のセラミック粉末等も公知の粉体として用いることができる。
【００９８】
以下にそれぞれの分野ごとに適した粉体を挙げる。
水系・非水系塗料分野においては、特に限定されないが、具体的には、チタン白、ベンガラ、アルミ粉、タルク、カーボンブラック、アゾ系顔料、カーボンナノチューブ等が挙げられる。
【００９９】
顔料印刷インキ分野においては、特に限定されないが、具体的には、カーボンブラック、アゾ系顔料、カーボンナノチューブ等が挙げられる。
【０１００】
顔料化粧品分野においては、特に限定されないが、具体的には、タルク、（微粒子）酸化チタン、チタン、マイカ、アルミナ、ベントナイト、ベンガラ、ラウリン酸亜鉛、ステアリン酸亜鉛、酸化亜鉛、酸化クロム、群青、紺青、酸化鉄、カオリン、セリサイト、紅花色素、コチニール、ケイ酸、ケイ酸カルシウム、合成又は天然のケイ酸アルミニウム等の顔料等が挙げられる。
【０１０１】
強化ゴム・プラスチック分野においては、特に限定されないが、具体的には、クレー、炭酸カルシウム、シリカ、カーボンブラック、顔料繊維・染色分野；顔料捺染、分散染料等が挙げられる。
【０１０２】
セメント・コンクリート分野においては、特に限定されないが、具体的には、セメント等が挙げられる。
【０１０３】
コート紙用コーティングカラー分野においては、特に限定されないが、具体的には、炭酸カルシウム、タルク、酸化チタン、クレー等の顔料等が挙げられる。
【０１０４】
光触媒分野においては、特に限定されないが、具体的には、微粒子酸化チタン等が挙げられる。
【０１０５】
本実施形態の被覆粉体において、粉体とシリコーン誘導体との割合は、粉体／シリコーン誘導体とが９９．９９／０．０１〜０．０１／９９．９９（質量比）であることが好ましく、９９．９／０．１〜５０／５０（質量比）であることがより好ましく、９９／１〜９５／５（質量比）であることがさらに好ましく、質量比は必要に応じて調節することができる。
【０１０６】
次にシリコーン誘導体とシリコーンで被覆された被覆粉体について説明する。本実施形態の被覆粉体の被覆層は、シリコーンをさらに含んでもよい。粉体をシリコーン誘導体とシリコーンとで被覆することは、被覆粉体の感触の点から好ましい。
【０１０７】
本実施形態で用いるシリコーンとしては、特に限定されないが、具体的には、ジメチルポリシロキサン、メチルフェニルポリシロキサン、ジフェニルポリシロキサン等の鎖状ポリシロキサン；オクタメチルシクロテトラシロキサン、デカメチルシクロペンタシロキサン、ドデカメチルシクロヘキサシロキサン等の環状ポリシロキサン；３次元網目構造を形成しているシリコーン樹脂；シリコーンゴム；アミノ変性ポリシロキサン、ポリエーテル変性ポリシロキサン、アルキル変性ポリシロキサン、フッ素変性ポリシロキサン等の各種変性ポリシロキサン等が挙げられる。
【０１０８】
本実施形態の被覆粉体において、シリコーン誘導体と、シリコーンは、質量比（シリコーン誘導体／シリコーン）が、９９．９９／０．０１〜０．０１／９９．９９であるものが好ましく、９９．９／０．１〜５０／５０であるものがより好ましく、９９／１〜８０／２０であるものがさらに好ましい。前記好ましい範囲であれば、被覆粉体の感触をより向上させることができる。
【０１０９】
次にシリコーン誘導体とＮ−アシルアミノ酸型界面活性剤で被覆された、被覆粉体について説明する。本実施形態の被覆粉体の被覆層は、Ｎ−アシルアミノ酸型界面活性剤をさらに含んでもよい。粉体をシリコーン誘導体と、Ｎ−アシルアミノ酸型界面活性剤とで被覆した被覆粉体は、皮膚への刺激性が小さくなるため好ましい。
【０１１０】
本実施形態において、Ｎ−アシルアミノ酸型界面活性剤のＮ−アシルアミノ酸とは、アミノ酸のアミノ基に、炭素数２〜２４の飽和又は不飽和の脂肪酸から誘導されるアシル基を導入したものである。Ｎ−アシルアミノ酸中のアミノ酸残基としては、特に限定されないが、具体的には、α−アミノ酸、β−アミノ酸、γ−アミノ酸やω−アミノ酸等各種アミノ酸等が挙げられ、アミノ基としては、特に限定されないが、具体的には、Ｎ−メチル体、Ｎ−エチル体等が挙げられる。また、Ｎ−アシルアミノ酸は光学異性体すなわちＤ−体、Ｌ−体、ラセミ体のいずれでもよい。
【０１１１】
アミノ酸の具体例としては、特に限定されないが、具体的には、グルタミン酸、アスパラギン酸、グリシン、アラニン、ランチオニン、β−メチルランチオニン、シスタチオニン、ジエンコール酸、フェリニン、アミノマロン酸、β−オキシアスパラギン酸、α−アミノ−α−メチルコハク酸、β−オキシグルタミン酸、γ−オキシグルタミン酸、γ−メチルグルタミン酸、γ−メチレングルタミン酸、γ−メチル−γ−オキシグルタミン酸、α−アミノアジピン酸、α，α’−ジアミノアジピン酸、β，β’−ジアミノアジピン酸、α−アミノ−γ−オキシアジピン酸、α−アミノピメリン酸、α−アミノ−γ−オキシピメリン酸、β−アミノピメリン酸、α−アミノスベリン酸、α−アミノセバシン酸、パントテン酸等が挙げられる。
【０１１２】
アシル基の具体例としては、特に限定されないが、具体的には、炭素原子数２〜２４の飽和又は不飽和の脂肪酸から誘導されるものであればよく、直鎖、分岐、環状のいずれでもよい。好ましくは炭素数７〜２４の飽和又は不飽和の脂肪酸から誘導されるものであり、より好ましくは炭素数１２〜２４の飽和又は不飽和の脂肪酸から誘導されるものである。
【０１１３】
Ｎ−アシルアミノ酸は、Ｌ体であると、被覆粉体を香粧品や医薬品用途に用いる際に生分解性がよくなるため好ましい。より好ましくはＮ−アシル‐Ｌ−酸性アミノ酸であり、さらに好ましくはＮ−アシル−Ｌ−グルタミン酸である。
【０１１４】
本実施形態の被覆粉体において、シリコーン誘導体と、Ｎ−アシルアミノ酸型界面活性剤は、質量比（シリコーン誘導体／Ｎ−アシルアミノ酸型界面活性剤）が、９９．９９／０．０１〜０．０１／９９．９９であるものが好ましく、９９．９／０．１〜５０／５０であるものがより好ましく、９９／１〜９０／１０であるものがさらに好ましい。前記好ましい範囲であれば、被覆粉体を香粧品や医薬品用途に用いる際に皮膚等への刺激性がより小さくすることができ、かつ、低濃度でも被覆粉体に優れた界面活性作用を与えることができる。
【０１１５】
本実施形態の被覆粉体の被覆層は、式（１）、（２）、及び（３）で表されるシリコーン誘導体からなる群より選ばれる１種類以上のシリコーン誘導体を含んでいれば、上記のシリコーン及びＮ−アシルアミノ酸型界面活性剤以外のものを含んでいてもかまわない。
【０１１６】
本実施形態においては、粉体への被覆処理と同時に、又は被覆処理の前後に各種の表面処理が行われても構わない。表面処理の例としては、特に限定されないが、具体的には、パーフルオロアルキルリン酸エステル処理、パーフルオロアルキルシラン処理、パーフルオロポリエーテル処理、フルオロシリコーン処理、フッ素化シリコーン樹脂処理等のフッ素化合物処理；メチルハイドロジェンポリシロキサン処理、ジメチルポリシロキサン処理、気相法テトラメチルテトラハイドロジェンシクロテトラシロキサン処理等のシリコーン処理；トリメチルシロキシケイ酸処理等のシリコーン樹脂処理；気相法シリコーン処理後にアルキル鎖等を付加する方法等のペンダント処理；シランカップリング剤処理；チタンカップリング剤処理、アルミニウムカップリング剤処理等のカップリング剤処理；アルキル化シランやアルキル化シラザン処理等のシラン処理；油剤処理；ポリアクリル酸処理；ステアリン酸塩やミリスチン酸塩処理等の金属石鹸処理；アクリル樹脂処理；金属酸化物処理等が挙げられ、これらの処理を複数組み合わせて用いることも可能である。
【０１１７】
［被覆粉体の製造方法］
本実施形態において、粉体上への被覆層の形成は公知の方法を用いることができ、例えば次のような方法が挙げられる。
被覆するシリコーン誘導体が比較的水への溶解度が大きいアルカリ金属塩、アンモニウム塩、有機アンモニウム塩、塩基性アミノ酸塩等の場合には、例えば次のようにして製造することができる。シリコーン誘導体を水又は温水に溶解させた後、撹拌下に粉体を添加し均一に撹拌混合し、その後、この分散液を乾燥後粉砕することで被覆粉体を得ることができる。この場合の分散液の乾燥方法としては、特に限定されないが、加熱乾燥法、凍結乾燥法、噴霧乾燥法等が挙げられる。粉砕方法は、ハンマーミル、ボールミル、サンドミル、ジェットミル等の通常用いる粉砕機を用いることができる。
【０１１８】
被覆するシリコーン誘導体がカルシウム、マグネシウム、アルミニウム、亜鉛、鉄、コバルト、チタン、ジルコニウム等の多価金属塩の場合、次のような方法で製造することができる。シリコーン誘導体の、アルカリ金属塩、アンモニウム塩、有機アンモニウム塩、塩基性アミノ酸塩等の水溶性塩を室温又は加温した水に溶解させ、これに粉体を懸濁させる。この懸濁液を撹拌しながら、多価金属の少なくとも１種以上を含む多価金属塩水溶液を徐々に添加する。これによって、粉体表面上にシリコーン誘導体の多価金属塩が吸着するので、これをろ過、水洗、乾燥して被覆粉体を得ることができる。この場合、投入順序は多価金属塩水溶液中に粉体を懸濁させた後、シリコーン誘導体の水溶性塩水溶液を添加する順序でもよい。
【０１１９】
被覆するシリコーン誘導体が遊離酸の場合、上述のシリコーン誘導体が多価金属塩の場合において、多価金属塩水溶液の代わりに硫酸、塩酸又はリン酸等の酸の１種以上を含む水溶液を徐々に添加することで被覆粉体を得ることができる。
【０１２０】
また、非イオン性高分子化合物、例えば種々の分子量のポリビニルアルコール、ポリエチレングリコール、ヒドロキシエチルセルロース、ヒドロキシエチルセルロース等を用いて、粉体とシリコーン誘導体とともに混練して表面を被覆する方法によっても被覆処理粉体を得ることができる。この時、混練する条件は、加熱下でもよいし室温下でもよく、また水等の溶媒を添加して混練する条件でもよい。
【０１２１】
また、前記式（１）、（２）、及び（３）で表されるシリコーン誘導体からなる群より選ばれる１種以上のシリコーン誘導体を、適当な有機溶剤に溶解又は分散させ、その混合液を粉体と撹拌混合した後、有機溶剤を除去することにより、被覆粉体を得ることができる。
【０１２２】
ここで、用いられる有機溶剤としては、特に限定されないが、具体的には、エタノール、イソプロピルアルコール、イソブタノール等のアルコール類；トルエン、ｎ−ヘキサン、シクロヘキサン等の炭化水素系有機溶剤；アセトン、酢酸エチル、酢酸ブチル等の極性有機溶剤等が挙げられる。
【０１２３】
或いは、粉体にシリコーン誘導体の塩と、例えば塩化亜鉛を反応させ、シリコーン誘導体の亜鉛塩とし、顔料にすることにより、被覆粉体を得ることができる。
【０１２４】
この場合の処理方法としては、特に限定されないが、精製水と粉体とを混合した後、そのスラリー中にシリコーン誘導体の塩を投入し、次いで塩化亜鉛をエタノールに溶解させた溶液を徐々に滴下する。その後、水酸化ナトリウム溶液を用いて中和処理を行い、水洗、ろ過を繰り返した後乾燥及び粉砕を行いシリコーン誘導体の亜鉛塩が被覆された粉体を得ることができる。
【０１２５】
本実施形態の被覆粉体においては、水分含量が１０質量％以下であることが好ましく、５質量％以下であることがより好ましく、２質量％以下であることがさらに好ましい。水分含量が上記好ましい範囲であることにより、粉体が凝集したり、他の成分と混合したりした場合に均一に混合しにくくなることを抑制することができる。
【０１２６】
［被覆粉体を含む組成物］
本実施形態の組成物は、被覆粉体を含有する。本実施形態の被覆粉体を含有する組成物について説明する。本実施形態の被覆粉体を用いて各種組成物を製造する方法としては、特に限定されないが、被覆粉体と、分散媒等の成分とを分散機で混合分散する方法が挙げられる。分散機としては、特に限定されないが、例えば、ヘンシャルミキサー、レディゲミキサー、ニーダー、Ｖ型混合器、ボールミル、ロールミル、ビーズミル、サンドミル、フローミル、ダイノーミル、アトライザー、ホモキキサー、ホモジナイザー、高速ディスパー、２軸混練機等公知の撹拌機やスプレードライを用いることができる。また、粉砕を行う場合においては、ハンマーミル、ボールミル、サンドミル、ジェットミル等の通常の粉砕機を用いることができる。これらいずれの粉砕機によっても同等の品質のものが得られるため、特に限定されるものではない。
【０１２７】
また本実施形態の被覆粉体を含有する組成物は、用途、目的に応じ、以下に挙げる分散剤、界面活性剤、油脂、炭化水素、高級脂肪酸、高級アルコール、その他のエステル油、グリセライド油、シリコーン油、揮発性及ぶ不揮発性の油分、ポリオール類、保湿剤、水溶性及び油溶性高分子、増粘、増泡成分、金属イオン封鎖剤、防腐剤、ｐH調整剤、ふけ・かゆみ防止剤、紫外線吸収剤、美白剤、血行促進剤、局所刺激剤、栄養剤、女性ホルモン剤、毛根賦活剤、抗炎症剤、収斂剤、清涼剤、抗ヒスタミン剤、酸化防止剤、精製水といった各種成分を含んでもよい。
【０１２８】
ノニオン性高分子等の分散剤としては、特に限定されないが、具体的には、アラビアゴム、トラガントゴム等の天然ゴム類；サポニン等のグルコシド類；メチルセルロース、カルボキシセルロース、ヒドロキシメチルセルロース等のセルロース誘導体；リグニンスルホン酸塩、セラック等の天然高分子；ポリアクリル酸塩、スチレン−アクリル酸共重合物の塩、ビニルナフタレン−マレイン酸共重合物の塩、β−ナフタレンスルホン酸ホルマリン縮合物のナトリウム塩、リン酸塩等の陰イオン性高分子；ポリビニルアルコール、ポリビニルピロリドン、ポリエチレングリコール等が挙げられる。
【０１２９】
アニオン性界面活性剤としては、特に限定されないが、具体的には、脂肪酸塩（石鹸）アルキル硫酸エステル塩（ＡＳ）、ポリオキシエチレンアルキルエーテル硫酸エステル塩（ＡＥＳ）、アルファ−オレフィンスルホン酸塩（ＡＯＳ）、アルキルベンゼンスルホン酸塩、アルキルナフタレンスルホン酸塩、アルキルスルホン酸塩（ＳＡＳ）、ジアルキルスルホコハク酸塩、アルファースルホン化脂肪酸塩、Ｎ−長鎖アシルアミノ酸塩、Ｎ−アシル−Ｎ−メチルタウリン塩、硫酸化油脂、ポリオキシエチレンスチレン化フェニルエーテル硫酸塩、アルキルリン酸塩、ポリオキシエチレンアルキルエーテルリン酸塩、ポリオキシエチレンアルキルフェニルエーテルリン酸塩、ナフタリンスルフォン酸塩ホルマリン縮合物等が挙げられる。
【０１３０】
両性界面活性剤としては、特に限定されないが、具体的には、アルキルベタイン類、アルキルアミドベタイン類、アルキルスルホベタイン類、イミダゾリニウムベタイン類等が挙げられる。
【０１３１】
ノニオン性界面活性剤としては、特に限定されないが、具体的には、脂肪酸アルキロールアミド、アルキルアミンオキサイド、ポリオキシエチレンアルキルエーテル（ＡＥ）、ポリオキシエチレンアルキルフェニルエーテル、ポリオキシエチレンポリスチリルフェニルエーテル、ポリオキシエチレンポリオキシプロピレングリコール、ポリオキシエチレンポリオキシプロピレンアルキルエーテル、多価アルコール脂肪酸部分エステル、ポリオキシエチレン多価アルコール脂肪酸部分エステル、ポリオキシエチレン脂肪酸エステル、ポリグリセリン脂肪酸エステル、ポリオキシエチレン硬化ひまし油、ポリオキシエチレンアルキルアミン、トリエタノールアミン脂肪酸部分エステル等が挙げられる。
【０１３２】
カチオン性界面活性剤としては、特に限定されないが、具体的には、第１〜第３級脂肪アミン塩、塩化アルキルアンモニウム塩、テトラアルキルアンモニウム塩、トリアルキルベンジルアンモニウム塩、アルキルピリジニウム塩、アルキルヒドロキシエチルイミダゾリニウム塩、ジアルキルモルフォリニウム塩等が挙げられる。
【０１３３】
高分子界面活性剤としては、特に限定されないが、具体的には、アルギン酸ナトリウム、デンプン誘導体、トラガントゴム等が挙げられる。
【０１３４】
天然界面活性剤としては、特に限定されないが、具体的にはレシチン、ラノリン、コレステロール、サポニン等が挙げられる。
【０１３５】
油脂としては、特に限定されないが、具体的には、アボガド油、アニマ油、アーモンド油、イボタロウ、エノ油、オリーブ油、カカオ油、カポックロウ、カヤ油、カルナウバロウ、キャンデリラロウ、キョウニン油、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、椿油、月見草油、トウモロコシ油、ナタネ油、日本キリ油、ヌカロウ、胚芽油、パーシック油、ひまし油、硬化ヒマシ油、ヒマシ油脂肪酸メチルエステル、ヒマワリ油、ブドウ油、ベイベリーロウ、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油、パーム油、パーム核油、合成トリグリセライド、ホホバ油等が挙げられる。
【０１３６】
炭化水素としては、特に限定されないが、具体的には、流動パラフィン、ワセリン、セレシン、マイクロクリスタリンワックス、イソパラフィン、オゾケライト、スクワラン、スクワレン、パラフィン、パラフィンワックス、プリスタン、ポリイソブチレン等が挙げられる。
【０１３７】
高級脂肪酸としては、特に限定されないが、具体的には、ミツロウ、鯨ロウ、ラノリン、カルナバロウ、キャンデリラロウ及びその誘導体等のロウ；ラウリン酸、ミリスチン酸、パルミチン酸、ステアリン酸、イソステアリン酸、オレイン酸、ベヘニン酸、ウンデシレン酸、ラノリン脂肪酸、硬質ラノリン脂肪酸、軟質ラノリン脂肪酸、ベヘン酸、リノール酸、リノレン酸、アラキドン酸、エイコサペンタエン酸（ＥＰＡ）、ドコサヘキサエン酸（ＤＨＡ）、１２−ヒドロキシステアリン酸等が挙げられる。
【０１３８】
高級アルコールとしては、特に限定されないが、具体的には、ラウリルアルコール、セタノール、セトステアリルアルコール、ステアリルアルコール、オレイルアルコール、ベヘニルアルコール、ラノリンアルコール、水添ラノリンアルコール、へキシルデカノール、オクチルドデカノール、ミリスチルアルコール、パルミチルアルコール、ステアリルアルコール、ヘキサデシルアルコール、オレイルアルコール、イソステアリルアルコール、ヘキシルドデカノール、オクチルドデカノール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【０１３９】
その他のエステル油としては、特に限定されないが、具体的には、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、イソノナン酸イソノニル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、イソノナン酸イソノニル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等が挙げられる。
【０１４０】
グリセライド油としては、特に限定されないが、具体的には、アセトグリセリル、トリイソオクタン酸グリセリル、トリイソステアリン酸グリセリル、トリ（カプリル・カプリン酸）グリセリン、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【０１４１】
シリコーン油としては、特に限定されないが、具体的には、ジメチルポリシロキサン、ビフェニルシロキサン、デカメチルシクロペンタシロキサン、メチルトリメチコン、アルキル変性シリコーン、フルオロシリコーン等が挙げられる。
【０１４２】
揮発性及び不揮発性の油分としては、特に限定されないが、具体的には、金属石鹸、ストレートシリコーン油、変成シリコーン油等のシリコーン類等が挙げられる。
【０１４３】
ポリオール類としては、特に限定されないが、具体的には、イソプレングリコール、ジプロピレングリコール、プロピレングリコール、マルチトール、マルビット液、グリセリン、ジグリセリン、ポリグリセリン、１，３−ブタンジオール、プロパンジオール、ポリエチレングリコール等が挙げられる。
【０１４４】
保湿剤としては、特に限定されないが、具体的には、トリメチルグリジン、ソルビトール、ラフィノース、ピロリドンカルボン酸塩類、乳酸塩類、ヒアルロン酸塩類、セラミド類等が挙げられる。
【０１４５】
水溶性及び油溶性高分子としては、特に限定されないが、具体的には、ヒドロキシエチルセルロース、カルボキシメチルセルロース、ヒドロキシエチルセルロースヒドロキシプロピルトリメチルアンモニウムクロリドエーテル、メチルセルロース、エチルセルロース、ヒドロキシプロピルセルロース、メチルヒドロキシプロピルセルロース、可溶性デンプン、カルボキシメチルデンプン、メチルデンプン、アルギン酸プロピレングリコールエステル、ポリビニルアルコール、ポリビニルピロリドン、ポリビニルメチルエーテル、カルボキシビニルポリマー、ポリアクリル酸塩、グアーガム、ローカストビンガム、クインスシード、カラギーナン、ガラクタン、アラビアガム、ペクチン、マンナン、デンプン、キサンタンガム、デキストラン、サクシノグルカン、カードラン、ヒアルロン酸、ゼラチン、カゼイン、アルブミン、コラーゲン、メトキシエチレン無水マレイン酸共重合体、両性メタクリル酸エステル共重合体、ポリ塩化ジメチルメチレンピペリジニウム、ポリアクリル酸エステル共重合体、ポリ酢酸ビニル、ニトロセルロース、シリコーンレジン等が挙げられる。
【０１４６】
増粘、増泡成分としては、特に限定されないが、具体的には、ポリエチレングリコール脂肪酸エステル、ポリオキシエチレン脂肪酸エステルメチルグリコシド、テトラデセンスルホン酸塩等が挙げられる。
【０１４７】
金属イオン封鎖剤としては、特に限定されないが、具体的には、エチレンジアミン四酢酸及びその塩類、ヒドロキシエチレンジアミン３酢酸及びその塩類、リン酸、アスコルビン酸、コハク酸、グルコン酸、ポリリン酸塩類、メタリン酸塩、ヒノキチール類等が挙げられる。
【０１４８】
防腐剤としては、特に限定されないが、具体的には、パラオキシ安息香酸エステル類、安息香酸及びその塩類、フェノキシエタノール、ヒノキチール等が挙げられる。
【０１４９】
ｐＨ調整剤としては、特に限定されないが、具体的には、クエン酸、リンゴ酸、アジピン酸、グルタミン酸、アスパラギン酸等が挙げられる。
【０１５０】
ふけ・かゆみ防止剤としては、特に限定されないが、具体的には、トリクロロルカルバニリド、サリチル酸、ジンクピリチオン、イソプロピルメチルフェノール等が挙げられる。
【０１５１】
紫外線吸収剤としては、特に限定されないが、具体的には、ベンゾフェノン誘導体、パラアミノ安息香酸誘導体、パラメトキシ桂皮酸誘導体、サリチル酸誘導体等が挙げられる。
【０１５２】
美白剤としては、特に限定されないが、具体的には、アルブチン、コウジ酸、アスコルビン酸、ヒノキチール及びその誘導体等が挙げられる。
【０１５３】
血行促進剤としては、特に限定されないが、具体的には、センブリエキス、セファランチン、ビタミンＥ及びその誘導体、ガンマーオリザノール等が挙げられる。
【０１５４】
局所刺激剤としては、特に限定されないが、具体的には、トウガラシチンキ、ショオウキョウチンキ、カンタリスチンキ、ニコチン酸ベンジルエステル等が挙げられる。
【０１５５】
栄養剤としては、特に限定されないが、具体的には、各種ビタミンやアミノ酸等が挙げられる。
【０１５６】
女性ホルモン剤としては、特に限定されないが、具体的には、エストラジオール、エチニルエストラジオール等が挙げられる。
【０１５７】
毛根賦活剤としては、特に限定されないが、具体的には、パントテン酸および誘導体、月桂樹の抽出成分、プラセンタエキス、アラントイン、感光素３０１等が挙げられる。
【０１５８】
抗炎症剤としては、特に限定されないが、具体的には、グリチルレチン酸、グリチルリチン酸誘導体、アラントイン、アズレン、アミノカプロン酸、ヒドロコルチゾン等が挙げられる。
【０１５９】
収斂剤としては、特に限定されないが、具体的には、酸化亜鉛、硫酸亜鉛、アラントインヒドロキシアルミニウム、塩化アルミニウム、スルホ石炭酸亜鉛、タンニン酸等が挙げられる。
【０１６０】
清涼剤としては、特に限定されないが、具体的には、メントール、カンフル等が挙げられる。
【０１６１】
抗ヒスタミン剤としては、特に限定されないが、具体的には、塩酸ジフェンヒドラミン、フマル酸クレマスチン、d−マレイン酸クロルフェニラミン、塩酸シプロヘプタジン、塩酸プロメタジン等が挙げられる。
【０１６２】
酸化防止剤としては、特に限定されないが、具体的には、高分子シリコーン、環状シリコーン等のシリコーン系物質、トコフェロール類、ブチルヒドロキシアニソール（ＢＨＡ）、ジブチルヒドロキシトルエン（ＢＨＴ）、没食子酸、ノルジヒドログアヤレチック酸（ＮＤＧＡ）等が挙げられる。
【０１６３】
特に、脂肪酸ジエタノールアミド、ポリオキシエチレンジオレイン酸メチルグルコシド、ジステアリン酸ポリエチレングリコール、テトラデセンスルホン酸塩、ミリスチン酸塩類、ミリスチルジメチルアミンとの併用は、被覆粉体を含む組成物の粘度、起泡力を増加させる点で有用であり、また、各両イオン性界面活性剤との併用は被覆粉体を含む組成物を香粧品や医薬品用途に用いた際の刺激性を一層低減させるという点に於いてきわめて有用である。
【０１６４】
本実施形態の組成物において、被覆粉体の好ましい含有率は０．００１〜９９質量％、より好ましくは０．０１〜９０質量％であい、さらに好ましくは０．１〜５０質量％である。上記好ましい範囲とすることにより、感触が良好となる。
【０１６５】
また、被覆粉体を含有する組成物の形態についても特に限定は無く、液状、乳液状、クリーム状、固形状、ペースト状、ゲル状、ホイップ状、スプレー状等であってよい。
【０１６６】
以下で、本実施形態の組成物について、具体的に用途を挙げて説明するが、本実施形態の組成物はこれら用途により何ら限定されるものではない。
【０１６７】
本実施形態の被覆粉体を含む組成物は分散性に優れるため、インクジェット等の顔料系インク組成物用途にも好ましく用いることができる。
【０１６８】
［香粧品組成物］
本実施形態の香粧品組成物は、被覆粉体を含有する。香粧品組成物とは、薬事法における医薬部外品及び化粧品の総称である。
【０１６９】
医薬部外品としては、特に限定されないが、具体的には、口中清涼剤、腋臭防止剤、てんか粉類、養毛剤、除毛剤、染毛剤、パーマネントウェーブ用剤、浴用剤、薬用化粧品、薬用歯磨き類等を列挙することができる。
【０１７０】
化粧品としては、特に限定されないが、具体的には、清浄用化粧品、頭髪用化粧品、基礎化粧品、メークアップ化粧品、香水類、日焼け・日焼け止め化粧品、爪化粧品、口唇化粧品、口腔化粧品、浴用化粧品が挙げられる。
【０１７１】
清浄用化粧品としては、特に限定されないが、具体的には、化粧石鹸、洗顔料（クリーム・ペースト状、液・ジェル状、顆粒・粉末状、エアゾール使用等）、シャンプー、クレンジング料、石鹸、ハンドソープ、リンス等が挙げられる。
【０１７２】
頭髪用化粧品としては、特に限定されないが、具体的には、クリーム状、ミスト状、オイル状、ジェル状その他の形態の物及び枝毛コート剤を含む、染毛料、ヘアカラー、又はヘアトリートメント剤；髪油、セットローション、カーラーローション、ポマード、チック、びんつけ油、ヘアスプレー、ヘアミスト、ヘアリキッド、ヘアフォーム、ヘアジェル、ウォーターグリース等のヘアセット剤が挙げられる。
【０１７３】
基礎化粧品としては、特に限定されないが、具体的には、一般クリーム；クレンジングクリーム、コールドクリーム、バニシングクリーム、ハンドクリーム等の乳液；アフターシェービングクリーム、シェービングクリーム等のひげ剃り用クリーム；ハンドローション、一般化粧水等の化粧水；ローション；オーデコロン；アフターシェービングローション、シェービングローション等のひげ剃り用ローション；化粧油；パック料等が挙げられる。
【０１７４】
メークアップ化粧品としては、特に限定されないが、具体的には、白粉；クリームおしろい、固形おしろい、粉おしろい、タルカムパウダー、練りおしろい、ベビーパウダー、ボディパウダー、水おしろい等のおしろい；パウダー；パウダーファンデーション；クリーム状、液状、固形等のファンデーション；白粉；ほお紅；まゆずみ；チーク；アイクリーム；アイシャドウ；アイシャドウマスカラ；マスカラ；アイライナー；アイブロー等が挙げられる。
【０１７５】
香水類としては、特に限定されないが、具体的には、一般香水、練り香水、粉末香水等が挙げられる。
【０１７６】
日焼け・日焼け止め化粧品としては、特に限定されないが、具体的には、日焼け・日焼け止めクリーム、日焼け・日焼け止めローション、サンスクリーン剤、日焼け・日焼け止めオイル等が挙げられる。
【０１７７】
爪化粧品としては、特に限定されないが、具体的には、爪クリーム、ネイルカラー、エナメル、エナメル除去液等が挙げられる。
【０１７８】
口唇化粧品としては、特に限定されないが、具体的には、口紅、リップクリーム等が挙げられる。
【０１７９】
口腔化粧品としては、特に限定されないが、具体的には、歯磨き等が挙げられる。
【０１８０】
浴用化粧品としては、特に限定されないが、具体的には、入浴剤、バスソルト、バスオイル、バブルバス等が挙げられる。
【０１８１】
その他にも、サンタン剤、デオドラント、脱毛剤、等が挙げられる。
【０１８２】
また、本実施形態の被覆粉体は水性媒体への分散性に顕著に優れることから、浴用化粧品等の分散系化粧料に好ましく用いることができる。
【０１８３】
本実施形態の被覆粉体を浴用化粧品として使用する場合には、粉体としては酸化チタン、酸化亜鉛、酸化マグネシウム、炭酸カルシウム、炭酸マグネシウム、タルク、カオリン、硫酸バリウム、ゼオライト、ケイ酸、ケイ酸カルシウム、合成又は天然のケイ酸アルミニウム等が好ましく、乳白濁効果を得ようとする場合には酸化チタンがより好ましい。
【０１８４】
［医薬品組成物］
本実施形態の医薬品組成物は、被覆粉体を含有する。医薬品組成物とは薬事法に言う医薬品の総称であり、医薬外用剤等が挙げられ、特定の皮膚の疾患や症状の治療、予防、改善の目的で用いることができる。医薬外用剤としては、特に限定されないが、具体的には、止血用、殺菌消毒用、鎮痒用、養毛用、育毛用、メラニン生成抑制用、抗炎症用、抗菌用、ニキビケア用、抗酸化用、美白用、色素沈着の予防・改善用、シワ改善用、たるみ改善用、手荒れ治療用、虫刺され治療用、筋肉痛治療用、冷え症改善用、水虫治療用、ニキビ治療用、乾燥肌改善用、痔治療用、日焼け予防用、擦り傷治療用、火傷治療用、青あざ治療用等の外用剤を挙げられる。
【実施例】
【０１８５】
以下、本発明を実施例及び比較例を用いてより具体的に説明する。本発明は、以下の実施例によって何ら限定されるものではない。
【０１８６】
実施例及び比較例で得られる試料は以下に示す評価手法のいずれかによって評価を行なった。
【０１８７】
［評価手法］
（付着性）
パネラー５人により皮膚への付着性を官能評価で評価した。パネラーの前腕内側部皮膚９ｃｍ２角に、試料０．０３ｇを塗付した際の付着性の評価基準を以下に記す。肌へのなじみが良いとした人の人数が多いほど、付着性がよい。
肌へのなじみが良いとした人が４人以上の場合        ○
肌へのなじみが良いとした人が２〜３人の場合        △
肌へのなじみが良いとした人が１人以下の場合        ×
【０１８８】
（隠蔽性）
パネラー５人により皮膚への隠蔽性を官能評価で評価した。パネラーの前腕内側部皮膚９ｃｍ２角に、試料０．０３ｇを塗付した際の隠蔽性の評価基準を以下に記す。化粧ムラができにくいとした人の人数が多いほど、隠蔽性が高い。
化粧ムラができにくいとした人が４人以上の場合        ○
化粧ムラができにくいとした人が２〜３人の場合        △
化粧ムラができにくいとした人が１人以下の場合        ×
【０１８９】
（分散性、経時の分散性、再分散性）
被覆されていない粉体及び被覆粉体を、シクロメチコン：トリ２−エチルヘキサン酸グリセリル＝４：１の油剤に、０．１質量％となるようにそれぞれ溶解し、超音波（アズワン製超音波洗浄器ＵＳＭ−１、発振周波数：４２ｋＨｚ）で３０分間処理して、分散させた。
【０１９０】
この分散物を一部取り出し、上記と同様組成の油剤を用いて、さらに１／１０に希釈して超音波にて３０分間処理して、分散させた（粉体の終濃度は０．０１質量％となった）。
【０１９１】
この分散油を石英ガラスセル（東ソー製Ｔ−５−ＵＶ−１０、光路幅・光路長  １０ｍｍ）に入れ上部をシールでキャッピングし、分光光度計（島津製作所製ＵＶ−１２００）を用いて、波長７５０ｎｍで、分散直後（分散性）、７２時間後（経時の分散性）における透過率を測定した。また、７２時間後のサンプルをさらに上下に１秒１回のスピードで１０往復振とう後、静置４時間の透過率（再分散性）を測定した。評価基準を以下に記す。
○分散性・再分散性
透過率が低いほど分散性及び再分散性が良好であるといえる。
透過率    ０％以上  ４０％未満        ○
透過率  ４０％以上１００％以下        ×
○経時の分散性
透過率が低いほど経時での分散性が良好であるといえる。
透過率    ０％以上  ７０％未満        ○
透過率  ７０％以上１００％以下        ×
【０１９２】
（化粧持ち）
パネラー５人の前腕内側部９ｃｍ２角に試料０．０３ｇ塗布し直後、６時間後の状態をデジタルマイクロスコープ（キーエンス社製：製品名  ＶＨＸ−９００）にて撮影した。マイクロスコープは偏光下で撮影を行い、化粧膜の残量を目視により評価した。評価基準を以下に記す。マイクロスコープによる目視評価について、化粧膜の残量が十分である人が多いほど長時間の使用で化粧崩れがしにくいといえる。
化粧膜の残量が十分である人が４人以上の場合        ○
化粧膜の残量が十分である人が２〜３人の場合        △
化粧膜の残量が十分である人が１人以下の場合        ×
【０１９３】
（浮遊物の有無及び濁度）
浴用剤として一般に使用される濃度（３０ｇ／２００Ｌ）の１／１０スケール、即ち、試料３ｇを温水（４０℃）２０Ｌに添加し、攪拌混合した場合の状態を評価した。浮遊物の有無、濁度について評価を行なった。評価基準を以下に記す。浮遊物がなく、乳濁するほど入浴時等の使用に適している。
○浮遊物の有無
浮遊物がない        ○
浮遊物がややある    △
浮遊物がある        ×
○濁度  ；かき混ぜ１０分後の乳濁状態
乳濁する        ○
やや乳濁する    △
乳濁しない      ×
【０１９４】
（膜白さ）
パネラー５人の前腕内側９ｃｍ２角に試料０．０３ｇ塗布し、膜白さを目視評価した。評価基準を以下に記す。膜白さを感じない人が多いほど肌が不自然に白くならず自然な状態で使用でき、日焼け止め等の使用に適している。
膜白さを感じない人が４人以上の場合        ○
膜白さを感じない人が２〜３人の場合        △
膜白さを感じない人が１人以下の場合        ×
【０１９５】
［シリコーン誘導体の製造例］
（製造例１）
以下に、式（１）中、Ｒ、Ｘ２がメチル基であり、Ｘ１及びＸ３の一方は、式（４）で表される基であり、もう一方が式（４）で表される基又は窒素原子を有する炭化水素基で表される基であるシリコーン誘導体の製造例を示す。
【０１９６】
両末端アミノ変性シリコーン（信越シリコーン；ＫＦ−８０１０）６５．０ｇをアセトン２９３．４ｇ中で混合した。この混合溶液に、室温下で攪拌しながらＮ−パルミトイル−Ｌ−グルタミン酸無水物６０．７ｇを３０分かけて添加し、５０℃下で３時間反応を実施した。さらに常温にて２４時間攪拌を継続した後、得られた反応溶液から溶媒を除去し、シリコーン誘導体（Ｉ）１２４．０ｇを得た。反応生成物はＧＰＣ（カラム（東ソー；Ｇ１０００ＨＨＲ＋Ｇ２０００ＨＸＬ、溶媒；ＴＨＦ））、ＮＭＲ（ＡＶＡＮＣＥ６００ＭＨｚ（ＢＲＵＫＥＲ  ＢＩＯＳＰＩＮ））により確認した。
【０１９７】
（製造例２）
以下に、式（１）中、Ｒ、Ｘ１、Ｘ３がメチル基であり、複数あるＸ２の少なくとも一つが式（４）で表される基であるシリコーン誘導体の製造例を示す。
【０１９８】
側鎖型アミノ変性シリコーン（信越シリコーン；ＫＦ−８６８）８８．０ｇをアセトン２１３．３ｇ中で混合した。この混合溶液に、室温下で攪拌しながらＮ−ミリストイル−Ｌ−グルタミン酸無水物３．４ｇを３０分かけて添加し、５０℃下で５時間反応を実施した。さらに常温にて２４時間攪拌を継続した後、得られた反応溶液から溶媒を除去し、シリコーン誘導体（ＩＩ）９０．５ｇを得た。反応生成物はＮＭＲにより確認した。
【０１９９】
（製造例３）
以下に、式（１）中、Ｒがメチル基であり、Ｘ１及びＸ３の一方は、式（４）で表される基であり、もう一方が式（４）で表される基又は窒素原子を有する炭化水素基で表される基であり、複数あるＸ２の少なくとも一つが式（４）で表される基であるシリコーン誘導体の製造例を示す。
【０２００】
側鎖両末端型アミノ変性シリコーン（信越シリコーン；ＫＦ−８６２）６５．０ｇをアセトン２３７．４ｇ中で混合した。この混合溶液に、室温下で攪拌しながらＮ−パルミトイル−Ｌ−グルタミン酸無水物３６．７ｇを４５分かけて添加し、５０℃下で５時間反応を実施した。さらに常温にて２４時間攪拌を継続した後、得られた反応溶液から溶媒を除去し、シリコーン誘導体（ＩＩＩ）９９．７ｇを得た。反応生成物はＮＭＲにより確認した。
【０２０１】
（製造例４）
以下に、式（３）で表されるシリコーン誘導体の製造例を示す。
片端型アミノ変性シリコーン（モメンティブ・パフォーマンス・マテリアルズ・；ＴＳＦ４７０１）５０．０ｇをアセトン１３５．１ｇ中で混合した。この混合溶液に、室温下で攪拌しながらＮ−ステアロイル−Ｌ−グルタミン酸無水物７．９ｇを４５分かけて添加し、５０℃下で５時間反応を実施した。さらに常温にて２４時間攪拌を継続した後、得られた反応溶液から溶媒を除去し、シリコーン誘導体（ＩＶ）５７．３ｇを得た。反応生成物はＮＭＲにより確認した。
【０２０２】
（製造例５）
シリコーン誘導体（１）を水酸化ナトリウムで中和し、シリコーン誘導体のナトリウム塩（シリコーン誘導体（Ｖ））の３０％水溶液（ｐＨ８．１）を得た。
【０２０３】
（製造例６）
以下に、式（１）中、Ｒ、Ｘ１、Ｘ３がメチル基であり、複数あるＸ２の少なくとも一つが、式（６）で表される基を含む式（４）で表される基であるシリコーン誘導体の製造例を示す。
【０２０４】
側鎖型アミノ変性シリコーン（信越シリコーン；ＫＦ−３９３）５０．０ｇをアセトン２２０．５ｇ中で混合した。この混合溶液に、室温下で攪拌しながらＮ−ラウロイル−Ｌ−グルタミン酸無水物４４．５ｇを３０分かけて添加し、５時間反応を実施した。さらに常温にて２４時間攪拌を継続した後、得られた反応溶液から溶媒を除去し、シリコーン誘導体（ＶＩ）９３．５ｇを得た。反応生成物はＮＭＲにより確認した。
【０２０５】
（製造例７）
シリコーン誘導体（５）を水酸化ナトリウムで中和し、シリコーン誘導体のナトリウム塩（シリコーン誘導体（ＶＩＩ））の３０％水溶液（ｐＨ８．０）を得た。
【０２０６】
（製造例８）
以下に、式（２）中、複数あるＸ２の少なくとも一つが式（６）で表されるシリコーン誘導体の製造例を示す。
【０２０７】
側鎖型アミノ変性シリコーン（東レ・ダウシリコーン；ＦＺ−３７８９）１２０．０ｇ
をアセトン３６５．７ｇ中で混合した。この混合溶液を攪拌しながら常温下でＮ−パルミ
トイル−Ｌ−グルタミン酸無水物３６．７ｇを３０分かけて添加し、５０℃下で３時間反
応を実施した。さらに常温にて２４時間攪拌を継続した後、反応溶媒から溶媒を除去し、
シリコーン誘導体（ＶＩＩＩ）１５５．２ｇを得た。反応生成物はＮＭＲにより確認した。
【０２０８】
［実施例１］
（シリコーン誘導体で被覆処理した粉体の製造方法）
製造例１で得たシリコーン誘導体（Ｉ）２質量部とイソプロピルアルコール１００質量部を混合し均一溶解した後、攪拌下に１００ｎｍ〜１００μｍの酸化チタンの粉体を９８質量部添加した。添加後、全体が均一になるまで攪拌混合した。その後、１００℃２時間乾燥し、ボールミルで粉砕して被覆粉体として被覆処理酸化チタンを得た。同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２０９】
［実施例２］
（シリコーン誘導体で被覆処理した粉体の製造方法）
シリコーン誘導体（Ｉ）の代わりに製造例２で得たシリコーン誘導体（ＩＩ）を用いたこと以外は、実施例１と同様の操作を行い、被覆処理酸化チタンを得た。また、同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１０】
［実施例３］
（シリコーン誘導体で被覆処理した粉体の製造方法）
シリコーン誘導体（Ｉ）の代わりに製造例３で得たシリコーン誘導体（ＩＩＩ）を用いたこと以外は、実施例１と同様の操作を行い、被覆処理酸化チタンを得た。また、同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１１】
［実施例４］
（シリコーン誘導体で被覆処理した粉体の製造方法）
シリコーン誘導体（Ｉ）の代わりに製造例４で得たシリコーン誘導体（ＩＶ）を用いたこと以外は、実施例１と同様の操作を行い、被覆処理酸化チタンを得た。また、同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１２】
［実施例５］
（シリコーン誘導体のナトリウム塩で被覆処理した粉体の製造方法）
１００ｎｍ〜１００μｍの酸化チタンの粉体１０００質量部に、製造例５で得たシリコーン誘導体（Ｖ）３３質量部とエタノール１００質量部を滴下混合し、全体が均一になるまで混合した。その後エタノールを加温減圧下で除去し、粉砕して被覆粉体として被覆処理酸化チタンを得た。同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１３】
［実施例６］
（シリコーン誘導体の亜鉛塩で被覆処理した粉体の製造方法）
精製水と１００ｎｍ〜１００μｍの酸化チタンの粉体１０００質量部を混合した後、そのスラリー中に製造例６で得たシリコーン誘導体（ＶＩ）３３質量部を投入し、次いで塩化亜鉛７質量部をエタノール２００質量部に溶解させた溶液を徐々に撹拌しながら滴下した。その後水酸化ナトリウム溶液を用いて中和処理を行った後、水洗、濾過を繰り返し、粉砕して被覆粉体として被覆処理酸化チタンを得た。同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１４】
［実施例７］
（シリコーン誘導体で被覆処理した粉体の製造方法）
シリコーン誘導体（Ｉ）の代わりに製造例８で得たシリコーン誘導体（ＶＩＩＩ）を用いたこと以外は、実施例１と同様の操作を行い、被覆処理酸化チタンを得た。また、同様の工程にて１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体についてそれぞれ同様の被覆処理を施し、それぞれ被覆粉体を得た。
【０２１５】
［比較例１］
未処理の１００ｎｍ〜１００μｍの酸化チタン、１０ｎｍ〜１００μｍの、セリサイト、タルク、マイカ、ベンガラ、赤酸化鉄、黄酸化鉄、黒酸化鉄、カオリン、酸化亜鉛、１０ｎｍ〜１００ｎｍの微粒子酸化チタンの粉体を比較例とした。
【０２１６】
［実施例８〜１４及び比較例２］
（パウダーファンデーションの製造方法）
実施例１〜７で得られた被覆粉体及び比較例１の未処理粉体を用いて、表１に示した配合にて、実施例８〜１４及び比較例２のパウダーファンデーションを調製した。表１中の単位は質量％であり、表１中に記載の防腐剤としてはメチルパラベンを用い、酸化防止剤としてはジブチルヒドロキシトルエン（ＢＨＴ）を用いた。実施例８〜１４及び比較例２のパウダーファンデーションについては、付着性、隠蔽性、化粧持ちについて評価を行なった。
【０２１７】
【表１】
2014073967.tif 000025
【０２１８】
［実施例１５〜２０及び比較例３］
（パウダーファンデーションの製造方法）
実施例１〜６で得られた被覆粉体及び比較例１の未処理粉体を用いて、表２に示した配合にて、実施例１５〜２０及び比較例３のパウダーファンデーションを調製した。表２中の単位は質量％であり、表２中に記載の防腐剤としてはメチルパラベンを用い、酸化防止剤としてはＢＨＴを用いた。また、表２中のジメチルポリシロキサンの６ＣＳ（６×１０−６ｍ２／ｓ）、及び１０，０００ＣＳ（１×１０−２ｍ２／ｓ）は動粘度を示す。実施例１３〜１８及び比較例３のパウダーファンデーションについては、付着性、隠蔽性、化粧持ちについて評価を行なった。
【０２１９】
【表２】
2014073967.tif 000026
【０２２０】
実施例８〜２０は比較例２、３と比べて良好な付着性、隠蔽性、化粧持ちを示した。
【０２２１】
［実施例２１］
実施例１で得られた被覆処理酸化チタン及び比較例１の未処理酸化チタンの粉体を用いて分散性・経時の分散性・再分散性を評価した。結果を表３に示す。実施例１の被覆処理酸化チタンは比較例１の未処理酸化チタンと比較して良好な経時の分散性・再分散性を示した。
【０２２２】
【表３】
2014073967.tif 000027
【０２２３】
［実施例２２〜２７及び比較例４］
（リキッドファンデーションの製造方法）
実施例１〜６で得られた被覆粉体及び比較例の未処理粉体を用いて、表４に示した配合にて、実施例２２〜２７及び比較例４のリキッドファンデーションを調製した。表４中の単位は質量％である。表４中に記載の防腐剤としてはメチルパラベンを用い、酸化防止剤としてはＢＨＴを用いた。実施例２２〜２７及び比較例４のリキッドファンデーションについては、付着性、隠蔽性、化粧持ちについて評価を行なった。実施例２２〜２７は比較例４と比べて良好な付着性、隠蔽性、化粧持ちを示した。
【０２２４】
【表４】
2014073967.tif 000028
【０２２５】
［実施例２８及び比較例５］
（浴用剤の製造方法）
実施例５で得た被覆処理酸化チタン及び比較例の未処理酸化チタンを用いて、表５に示した配合にて、実施例２８及び比較例５の浴用剤を調製した。表５中の単位は質量％である。
【０２２６】
実施例２８及び比較例５の浴用剤については、浮遊物の有無及び濁度について評価を行なった。評価結果を表５に示す。実施例２８は比較例５と比べて浮遊物がなく、良好な濁度を示した。
【０２２７】
【表５】
2014073967.tif 000029
【０２２８】
［実施例２９及び比較例６］
（浴用剤の製造方法）
製造例７で得たシリコーン誘導体１０質量部、酸化チタンの粉体７０質量部、ポリエチレングリコール（Ｍｗ２０，０００）１０質量部、ステアリン酸８質量部、炭酸ナトリウム２質量部を１００〜１２０℃で２０分間混練し、その後、これを冷却、粉砕して被覆粉体を得た。この被覆粉体及び未処理酸化チタンを用いて、表６に示した配合にて、実施例２９及び比較例６の浴用剤を調製した。表６中の単位は質量％である。実施例２９及び比較例６は、浮遊物の有無及び濁度について評価を行なった。評価結果を表６に示す。実施例２９は比較例６と比べて浮遊物がなく、良好な濁度を示した。
【０２２９】
【表６】
2014073967.tif 000030
【０２３０】
［実施例３０〜３５及び比較例７］
（日焼け止めの製造方法）
実施例１〜６で得られた被覆粉体及び比較例の未処理酸化亜鉛の粉体を用いて、表７の配合にて、実施例３０〜３５及び比較例７の日焼け止めを調製した。表７中の単位は質量％であり、１、３−ブチレングリコールをＢＧと略した。表７中に記載の防腐剤としてはメチルパラベンを用い、酸化防止剤としてはＢＨＴを用いた。実施例３０〜３５及び比較例７の日焼け止めについては、膜白さについて評価を行なった。評価結果を表７に示す。実施例３０〜３５は比較例７と比べて良好な膜白さを示した。
【０２３１】
【表７】
2014073967.tif 000031
【産業上の利用可能性】
【０２３２】
本発明の被覆粉体は、付着性、隠蔽性を示し、分散性にも優れることから、ファンデーションや日焼け止め、浴用剤等の化粧品、医薬部外品、外用剤等の香粧品及び医薬品の分野で好適に利用できる。